"1100重量部の、一般式Ia、Ib、II及びIIIの単位から選択された単位の少なくとも80molを含んでなる一種以上の液体アミノアルキル含有ポリオルガノシロキサンP、R12SiO4-a-b/2Ia,R1aR2bSiO4-a-b/2Ib,R33SiO1/2II,R32R4SiO1/2III,式中、aが、値0または1を有し、bが、値1または2を有し、abが、値2を有し、R1が、1~40個の炭素原子を有し、所望によりハロゲンで置換された一価のヒドロカルビルラジカルを表し、R2が、a一般式IVのアミノアルキルラジカルを表し、-R5-NR6R7IV式中、R5が、1~40個の炭素原子を有する二価ヒドロカルビルラジカルを表し、R6が、1~40個の炭素原子を有する一価ヒドロカルビルラジカル、H、ヒドロキシメチルまたはアルカノイルラジカルを表し、及びR7が、一般式Vのラジカルを表し、-R8-NR6xR6V式中、xが、値0または整数値1~40を有し、及びR8が、一般式VIの二価ラジカルを表し、-CR92-yVI式中、yが、整数値1~6を有し、R9が、Hまたは1~40個の炭素原子を有するヒドロカルビルラジカルを表すか、またはb一般式IVで、R6~R7が、窒素原子と組合せて、3~8個の-CH2-単位を有する環状有機ラジカルを形成するが、隣接していない-CH2-単位が、-C=O-、-NH-、-O-及び-S-から選択された単位により置換されていてよく、R3が、1~40個の炭素原子を有するヒドロカルビルラジカルを表し、所望によりハロゲンで置換されており、R4が、-ORまたは-OHラジカルを表し、ポリオルガノシロキサンPで、一般式Ia及びIbの単位の合計と、一般式II及びIIIの単位の合計の平均比が、0.5~500の範囲内にあり、単位IIとIIIの平均比が1.86~100の範囲内にあり、ポリオルガノシロキサンPが、平均アミン価が少なくとも0.01mequiv/gであり、2少なくとも1重量部の、それぞれ一般式VII、VIII、IX及びXの単位から選択された単位の少なくとも80molを含んでなる一種以上のシリコーン樹脂S、R103SiO1/2VII,R102SiO2/2VIII,R10SiO3/2IX,SiO4/2X,式中、R10が、1~40個の炭素原子を有するヒドロカルビルラジカルを表し、所望によりハロゲンで置換されているか、またはH、-ORまたは-OHラジカルを表し、単位の少なくとも20molが一般式IX及びXの単位から選択され、R10ラジカルの最大10重量が-ORまたは-OHラジカルであり、3プロトン化剤、4少なくとも10重量部の水、及び5最大5重量部の乳化剤を含んでなる水含有混合物M。前記シリコーン樹脂Sが、少なくとも80molの一般式VII及びXの単位から選択された単位を含んでなるMQシリコーン樹脂MQであり、一般式VIIとXの単位の平均比が0.25~4である、請求項1に記載の混合物M。前記液体アミノアルキル含有ポリオルガノシロキサンPが、少なくとも95molの一般式I、II及びIIIの単位から選択された単位を含んでなる、請求項1または2に記載の混合物M。前記一価のヒドロカルビルラジカルR、R1、R3、R6、R9及びR10が、1~6個の炭素原子を有するアルキルラジカルまたはフェニルラジカルである、請求項1~3のいずれか一項に記載の混合物M。前記R2ラジカルが、-CH2NR6R7、-CH23NR6R7及び-CH23NR6CH22NR62から選択される、請求項1~4のいずれか一項に記載の混合物M。前記R6及びR7ラジカルが、Hの意味を有する、請求項5に記載の混合物M。前記R6及びR7ラジカルの1~90molがアセチルラジカルであり、残りのR6及びR7ラジカルがHの意味を有する、請求項5に記載の混合物M。前記ポリオルガノシロキサンPの粘度が、25°Cで、10mPa.s~10000mPa.sである、請求項1~7のいずれか一項に記載の混合物M。5~50重量部のMQシリコーン樹脂MQを含んでなる、請求項1~8のいずれか一項に記載の混合物M。粘度が、25°Cで10mm2/s~1000mm2/sである、請求項1~9のいずれか一項に記載の混合物M。前記プロトン化剤が、ギ酸、酢酸、硫酸、リン酸、塩酸、クエン酸またはそれらの混合物から選択される、請求項1~10のいずれか一項に記載の混合物M。前記プロトン化剤を、前記R2ラジカル中の塩基性窒素原子1モルあたり0.2~1.5molのプロトンの量で含んでなる、請求項1~11のいずれか一項に記載の混合物M。モノ―またはポリアルコール及びモノ―またはポリアルコールのエーテルから選択された補助成分Hを含んでなる、請求項1~12のいずれか一項に記載の混合物M。請求項1~13のいずれか一項に記載の混合物Mの製造方法であって、ポリオルガノシロキサンP及びシリコーン樹脂S及び最大5重量部の水を含んでなる混合物M1を、水で希釈することを含む、方法。本発明は、1100重量部の、一般式Ia、Ib、II及びIIIの単位から選択された単位の少なくとも80molを含んでなる一種以上の液体アミノアルキル含有ポリオルガノシロキサンP、R12SiO4-a-b/2Ia,R1aR2bSiO4-a-b/2Ib,R33SiO1/2II,R32R4SiO1/2III,式中、aは、値0または1を有し、bは、値1または2を有し、abは、値2を有し、R1は、1~40個の炭素原子を有し、所望によりハロゲンで置換された一価のヒドロカルビルラジカルを表し、R2は、a一般式IVのアミノアルキルラジカルを表し、-R5-NR6R7IV式中、R5は、1~40個の炭素原子を有する二価ヒドロカルビルラジカルを表し、R6は、1~40個の炭素原子を有する一価ヒドロカルビルラジカル、H、ヒドロキシメチルまたはアルカノイルラジカルを表し、及びR7は、一般式Vのラジカルを表し、-R8-NR6xR6V式中、xは、値0または整数値1~40を有し、及びR8は、一般式VIの二価ラジカルを表し、-CR92-yVI式中、yは、整数値1~6を有し、R9は、Hまたは1~40個の炭素原子を有するヒドロカルビルラジカルを表すか、またはb一般式IVで、R6~R7は、窒素原子と組合せて、3~8個の-CH2-単位を有する環状有機ラジカルを形成するが、隣接していない-CH2-単位は、-C=O-、-NH-、-O-及び-S-から選択された単位により置換されていてよく、R3は、1~40個の炭素原子を有するヒドロカルビルラジカルを表し、所望によりハロゲンで置換されており、R4は、-ORまたは-OHラジカルを表し、ポリオルガノシロキサンPで、一般式Ia及びIbの単位の合計と、一般式II及びIIIの単位の合計の平均比は、0.5~500の範囲内にあり、単位IIとIIIの平均比は1.86~100の範囲内にあり、ポリオルガノシロキサンPは、平均アミン価が少なくとも0.01mequiv/gであり、2少なくとも1重量部の、それぞれ一般式VII、VIII、IX及びXの単位から選択された単位の少なくとも80molを含んでなる一種以上のシリコーン樹脂S、R103SiO1/2VII,R102SiO2/2VIII,R10SiO3/2IX,SiO4/2X,式中、R10は、1~40個の炭素原子を有するヒドロカルビルラジカルを表し、所望によりハロゲンで置換されているか、またはH、-ORまたは-OHラジカルを表し、単位の少なくとも20molが一般式IX及びXの単位から選択され、R10ラジカルの最大10重量が-ORまたは-OHラジカルであり、3プロトン化剤、4少なくとも10重量部の水、及び5最大5重量部の乳化剤を含んでなる水含有混合物Mを提供する。一般式IIの非反応性末端基と一般式IIIの反応性末端基の特定の比を有するアミノアルキル含有ポリオルガノシロキサンPを使用することにより、確実に、これらの水含有混合物Mが少なくとも3か月貯蔵可能になり、適切に架橋して弾性フィルムを形成するだけの、十分な数の反応性末端基をなお有する。これらの弾性フィルムは、表面上に強力な疎水性を付与する効果を有する。水含有混合物Mは、好ましくは水中油エマルションである。一価のヒドロカルビルラジカルR、R1、R3、R6、R9及びR10は、ハロゲン置換された、直鎖状、環状、分岐鎖状、芳香族、飽和または不飽和でよい。好ましくは、一価のヒドロカルビルラジカルR、R1、R3、R6、R9及びR10は、それぞれ1~6個の炭素原子を有し、アルキルラジカル及びフェニルラジカルが特に好ましい。好ましいハロゲン置換基は、フッ素及び塩素である。特に好ましい一価のヒドロカルビルラジカルR、R1、R3、R6、R9及びR10は、メチル、エチル、フェニルである。二価のヒドロカルビルラジカルR5は、ハロゲン置換された、直鎖状、環状、分岐鎖状、芳香族、飽和または不飽和でよい。好ましくは、R5ラジカルは、1~10個の炭素原子を有し、特に好ましくは1~6個の炭素原子を有するアルキレンラジカルであり、特にプロピレンである。好ましいハロゲン置換基は、フッ素及び塩素である。好ましいR6ラジカルは、アルキル及びアルカノイルラジカルである。好ましいハロゲン置換基は、フッ素及び塩素である。好ましいアルカノイルラジカルは、-C=OR11であり、ここでR11は、R1の意味及び好ましい意味を有する。特に好ましい置換基R6は、メチル、エチル、シクロヘキシル、アセチル化及びHである。R6及びR7ラジカルはHの意味を有するのが特に好ましい。付加した窒素原子と共に一般式IVでR6及びR7から形成される好ましい環状有機ラジカルは、5及び6員環、特にピロリジン、ピロリジン-2-オン、ピロリジン-2,4-ジオン、ピロリジン-3-オン、ピラゾール-3-オン、オキサゾリジン、オキサゾリジンー2-オン、チアゾリジン、チアゾリジンー2-オン、ピペリジン、ピペラジン、ピペラジン-2,5-ジオン及びモルホリンの残基である。特に好ましいR2ラジカルは、-CH2NR6R7、-CH23NR6R7及び-CH23NR6CH22NR62である。特に好ましいR2ラジカルの例は、アミノエチルアミノプロピル及びシクロヘキシルアミノプロピルである。少なくとも1mol、より好ましくは少なくとも5mol、特に少なくとも20mol、及び最大90mol、より好ましくは最大70mol、特に最大60molのR6及びR7ラジカルが、アセチルラジカルであり、残りのR6及びR7ラジカルが、Hの意味を有する混合物Mも好ましい。好ましくは、bは1である。好ましくは、abは、1.9~2.2の平均値を有する。好ましくは、xは、値0、または値1~18、より好ましくは1~6を有する。好ましくは、yは、値1,2または3を有する。好ましくは、ポリオルガノシロキサンPは、一般式Iの少なくとも3、特に少なくとも10単位を含んでなる。好ましくは、液体アミノアルキル含有ポリオルガノシロキサンPは、少なくとも95mol、より好ましくは少なくとも98mol、特に少なくとも99.5molの、一般式I、II及びIIIの単位から選択された単位を含んでなる。ポリオルガノシロキサンPのさらなる単位は、例えば、一般式IX及びXの単位から選択された単位から選択することができる。aとbの比は、ポリオルガノシロキサンPが、少なくとも0.1、特に少なくとも0.3mequiv/gポリオルガノシロキサンPのアミン価を有するように選択する。ポリオルガノシロキサンPのアミン価は、好ましくは最大7、より好ましくは最大4.0、特に最大3.0mequiv/gポリオルガノシロキサンPである。アミン価は、ポリオルガノシロキサンP1gを中和するのに必要な1NHClのml数を意味する。ポリオルガノシロキサンPの粘度は、25°Cで、少なくとも1、特に少なくとも10mPa.sで、最大100000、特に最大10000mPa.sである。一般式Iの単位とII及びIIIの合計の比は、好ましくは少なくとも10、特に少なくとも50、好ましくは最大250、特に最大150である。単位IIとIIIの比は、好ましくは少なくとも1.9、特に少なくとも2.0、好ましくは最大70、特に最大50である。ポリオルガノシロキサンPは、公知の化学的製法、例えば加水分解または平衡化により得られる。混合物Mは、少なくとも5、特に少なくとも10重量部、及び好ましくは最大100、より好ましくは最大50、特に最大30重量部のシリコーン樹脂Sを含んでなる。シリコーン樹脂Sは、好ましくは、少なくとも95mol、特に少なくとも98molの一般式VII~Xの単位を含む。シリコーン樹脂Sは、好ましくは少なくとも80molの単位、好ましくは少なくとも95mol、特に少なくとも97molの、一般式VII及びXの単位を含んでなるMQシリコーン樹脂MQである。一般式VIIとXの単位の平均比は、好ましくは少なくとも0.25、特に少なくとも0.5、好ましくは4、より好ましくは最大、特に最大1.5である。シリコーン樹脂Sは、少なくとも80molの単位、好ましくは少なくとも95mol、特に少なくとも97molの一般式VIII及びIXの単位を含んでなるDTシリコーン樹脂DTも好ましい。一般式VIIIとIXの単位の平均比は、好ましくは少なくとも0.01、特に少なくとも0.02、好ましくは最大3.5、より好ましくは最大、特に最大0.5である。好ましくは、最大8重量のR10ラジカルは、-OR及びOHから選択される。シリコーン樹脂Sの平均分子量Mnは、好ましくは少なくとも200g/mol、特に少なくとも1000g/mol、好ましくは最大100000g/mol、特に最大20000g/molである。水含有混合物Mは、最小量の乳化剤を使用し、好ましくは乳化剤を使用しない。これによって、著しく改良された疎水性効果が得られる。それによって達成される含浸は、今日まで、溶剤含有処方物でのみ達成されるのと少なくとも同じくらい良好である。混合物Mは、均質で、他の安定化成分、例えば乳化剤またはシリコーンポリエーテル共重合体乳化剤、をさらに加えずに、安定しており、希釈に対しても安定している。混合物Mの乳化剤含有量は、好ましくは最大3重量部、より好ましくは最大1重量部、特に最大0.1重量部である。乳化剤の例は、10~22個の炭素原子を有する脂肪酸のソルビタンエステル、10~22個の炭素原子を有し、エチレンオキシド含有量が35までの脂肪酸のポリオキシエチレンソルビタンエステル、10~22個の炭素原子を有する脂肪酸のポリオキシエチレンソルビタンエステル、芳香族上の6~20個の炭素原子を有するフェノール及びエチレンオキシド含有量が95までのポリオキシエチレン誘導体、10~22個の炭素原子を有する脂肪アミノー及びアミドベタイン、8~22個の炭素原子を有し、エチレンオキシド含有量が95までの脂肪酸または脂肪アルコールのポリオキシエチレン縮合物、10~22個の炭素原子を有する脂肪アミンオキシド、6~20個の炭素原子を有する脂肪イミダゾリン、10~22個の炭素原子を有する脂肪アミドスルホベタイン、第四級乳化剤、例えば10~22個の炭素原子を有する脂肪アンモニウム化合物、10~22個の炭素原子を有する脂肪モルホリンオキシド、10~22個の炭素原子を有し、95までのエチレンオキシドのカルボキシル化、エトキシル化アルコールのアルカリ金属塩、10~22個の炭素原子を有し、エチレンオキシドが95までのグリセロールの脂肪酸モノエステルのエチレンオキシド縮合物、10~22個の炭素原子を有する脂肪酸のモノ-及びジエタノールアミド、リン酸エステルである。乳化剤の分野では、陽イオン系乳化剤の場合における反対イオンは、ハロゲン化物、サルフェートまたはメチルサルフェートであることが良く知られている。塩化物は、工業的に最も入手し易い化合物である。上記の脂肪構造は、通常、乳化剤の親油性半分である。通常の脂肪基は、天然または合成起源のアルキル基である。公知の不飽和基は、オレイル、リノレイル、デセニル、ヘキサデセニル及びドデセニルラジカルである。アルキル基は、環状、直鎖状または分岐鎖状でよい。他の可能な乳化剤は、ソルビトールモノラウレート/エチレンオキシド縮合物、ソルビトールモノミリステート/エチレンオキシド縮合物、ソルビトールモノステアレート/エチレンオキシド縮合物、ドデシルフェノール/エチレンオキシド縮合物、ミリスチルフェノール/エチレンオキシド縮合物、オクチルフェニル/エチレンオキシド縮合物、ステアリルフェノールエチレンオキシド縮合物、ラウリルアルコール/エチレンオキシド縮合物、ステアリルアルコール/エチレンオキシド縮合物、デシルアミノベタイン、ココアミドスルホベタイン、オレイルアミドベタイン、ココイミダゾリン、ココスルホイミダゾリン、セチルイミダゾリン、1-ヒドロキシエチル-2-ヘプタデセニルイミダゾリン、n-ココモルホリンオキシド、デシルジメチルアミンオキシド、ココアミドジメチルアミンオキシド、エチレンオキシド基が縮合したソルビタントリステアレート、エチレンオキシド基が縮合したソルビタントリオレエート、トリメチルドデシルアンモニウムクロライド、トリメチルステアリルアンモニウムメトサルフェートである。プロトン化剤は、好ましくはモノプロトン性またはマルチプロトン性の、水溶性または非水溶性の、有機または無機酸である。ギ酸、酢酸、硫酸、リン酸、塩酸、クエン酸またはそれらの混合物が特に好ましい。プロトン化剤は、R2ラジカル中の塩基性窒素原子1モルあたり、好ましくは少なくとも0.05、特に少なくとも0.2、好ましくは最大2、より好ましくは最大1.5モルのプロトンの量で加える。pH値は、プロトン化剤により、好ましくは少なくとも2.0、より好ましくは少なくとも2.8、特に少なくとも3.5、好ましくは最大8、より好ましくは最大7.2、特に最大6.5に調節する。水は、完全に無イオンまたは塩含有水、好ましくは完全に無イオン水である。ポリオルガノシロキサンP及び室温で固体のオルガノポリシロキサンの組合せに加えて、混合物Mは、さらにシリコーン、例えば液体シリコーン、シリコーンワックス、環状シリコーンまたは固体シリコーン、をさらに含むことができる。さらにシリコーンを使用する場合、全てポリオルガノシロキサンP100重量部に対して、好ましくは少なくとも10.0、最大90.0重量部、より好ましくは最大60.0重量部の量で使用する。好ましくは、混合物Mは、沸点または沸騰範囲が0.10MPaで最大260°Cであるモノ―またはポリアルコール及びそのエーテルから選択された補助成分Hを包含する。モノアルコールの例は、エタノール、n-プロパノール、イソプロパノール及びブタノールである。ポリアルコールの例は、エチレングリコール及びプロピレングリコールである。ポリアルコールエーテルエーテルの例は、エチレングリコールモノブチルエーテル、エチレングリコールモノエチルエーテル及びジエチレングリコールモノエチルエーテルである。混合物Mは、好ましくは少なくとも0.1、特に少なくとも10重量部の補助成分H、及び好ましくは最大100、より好ましくは最大60重量部の補助成分を包含する。混合物Mは、さらに他の物質、例えば防腐剤、香料、腐食防止剤、保護コロイドPC及び染料、をさらに包含することができる。好適な保護コロイドPCは、ポリビニルアルコール、ポリビニルアセタール、ポリビニルピロリドン、水溶性形態の多糖、例えばデンプンアミロース及びアミロペクチン、セルロース及びそのカルボキシメチル、メチル、ヒドロキシエチル及びヒドロキシプロピル誘導体、デキストリン及びシクロデキストリン、タンパク質、例えばカゼインまたはカゼイネート、大豆タンパク質、ゼラチン、リグニンスルホネート、合成重合体、例えばポリメタアクリル酸、メタアクリレートとカルボキシ官能性コモノマー単位の共重合体、ポリメタアクリルアミド、ポリビニルスルホン酸及びその水溶性共重合体、メラミンホルムアルデヒドスルホネート、ナフタレンホルムアルデヒドスルホネート、スチレン-マレイン酸及びビニルエーテル-マレイン酸共重合体、陽イオン系重合体、例えばポリ-DADMACである。加水分解度が80~100molの部分的に加水分解された、または完全に加水分解されたポリビニルアルコール、特に加水分解度が80~95molの部分的に加水分解されたポリビニルアルコールが好ましい。これらの例は、酢酸ビニルと疎水性コモノマー、例えば酢酸イソプロペニル、ピバル酸ビニル、エチルヘキサン酸ビニル、5または9~11個のC原子を有する飽和アルファー分岐したモノカルボン酸のビニルエステル、マレイン酸ジアルキル及びフマル酸ジアルキル、例えばマレイン酸ジイソプロピル及びフマル酸ジイソプロピル、塩化ビニル、ビニルアルキルエーテル、例えばビニルブチルエーテル、オレフィン、例えばエテン及びデセン、の部分的に加水分解された共重合体である。そのようなビニルエステルの例は、VeoVa登録商標5、VeoVa登録商標9、VeoVa登録商標10及びVeoVa登録商標11と呼ばれるビニルバーサテートとして提供されている。疎水性単位の比率は、部分的に加水分解されたポリビニルアルコールの総重量に対して0.1~10重量が好ましい。該ポリビニルアルコールの混合物を使用することもできる。その他の最も好ましいポリビニルアルコールは、部分的に加水分解された、疎水性付与したポリ酢酸ビニルであるが、これは、重合体類似反応、例えばビニルアルコール単位のC1~C4アルデヒド、例えばブチルアルデヒド、によるアセタール化により得られる。疎水性単位の比率は、部分的に加水分解されたポリ酢酸ビニルの総重量に対して、好ましくは0.1~10重量である。加水分解度は、80~95mol、好ましくは85~94molである。該保護コロイドPCは、当業者には公知の製法により得られる。混合物Mは、好ましくは最大50重量部、特に最大30重量部、好ましくは少なくとも0.1重量部のそのような保護コロイドPCを包含する。防腐剤の例は、アルコール、ホルムアルデヒド、パラベン、ベンジルアルコール、プロピオン酸及びそれらの塩及びイソチアゾリノンである。混合物Mは、さらに他の添加剤、例えば非シリコン含有油及びワックス、を包含することができる。これらの例は、なたね油、オリーブ油、鉱油、パラフィン油または非シリコン含有ワックス、例えばカルナウバワックス及びカンデリラワックスまたはモンタン酸及びモンタンエステルワックス、初期酸化された合成パラフィン、ポリエチレンワックス、ポリビニルエーテルワックス及び金属石鹸含有ワックス、その中でカルナウバワックス、パラフィンワックス及びポリエチレンワックスが好ましく、パラフィンワックスが特に好ましい。混合物Mは、好ましくは最大30.0重量部、特に最大10重量部、好ましくは少なくとも0.1重量部の、そのような添加剤を包含する。混合物Mは、ポリオルガノシロキサンP、シリコーン樹脂S、プロトン化剤、水及び所望により補助成分H、保護コロイドPC、その他の物質及び添加剤を、いずれかの所望の順序で混合することにより、得られる。混合は、好ましくは少なくとも10°C、特に少なくとも15°C、最高80°C、特に最高40°Cの温度で、好ましくは900~1100hPaの圧力で行う。しかし、混合は、より高いか、またはより低い圧力で行うこともできる混合物Mは、好ましくはポリオルガノシロキサンP及びシリコーン樹脂S及び所望により補助成分H、保護コロイドPC及び最大5重量部の水を含んでなる混合物M1を、水で希釈することにより、製造する。混合物M1は、反応性と非反応性末端基の好ましい比をすでに有し、大気中湿分の非存在下で少なくとも3箇月間貯蔵できる。これらの混合物M1が貯蔵可能であることにより、混合物Mの合成に含まれる物流がかなり簡単になる。従って、水を含まない混合物M1を混合物Mに、直ちに転化する必要がない。混合物Mは、水であらゆる比率に希釈することができる。混合物Mは、水を、好ましくは少なくとも10.0重量部、特に少なくとも100.0重量部、好ましくは最大5000重量部、特に最大1000重量部の量で含むことができる。水含有量に関係なく、混合物Mは、透明または僅かに不透明な液体であり、粘度が25°Cで好ましくは少なくとも5、特に少なくとも10mm2/s、好ましくは最大10000、より好ましくは最大1000、特に最大500mm2/sである。混合物Mは、表面、好ましくは硬質及び軟質の多孔質表面、例えば木材、織物、皮革、毛髪、皮膚及び石、に対する疎水性付与剤として使用できる。混合物Mで達成される織物の含浸は、洗濯に耐久性があり、多くの洗浄サイクルに耐えられる。上記の式におけるすべての記号は、それぞれ互いに独立してそれらの意味を有する。ケイ素原子はすべての式で4価である。下記の例では、他に指示がない限り、全ての量及び百分率は重量で表示し、全ての圧力は、0.10Mpa絶対に等しく、全ての温度は20°Cに等しい。例で使用する水は、完全に無イオンまたは塩含有水、好ましくは完全に無イオン水である。1.安定したオイル混合物の調製MQシリコーン樹脂{[Me3SiO1/2]0.373[SiO2]0.627}40、Mn=2700g/mol、樹脂はOH0.2及びOEt3.1を含む[R10に相当]13.2gを、エチレングリコールモノヘキシルエーテルSigma-AldrichChemieGmbHから入手可能10.5gに攪拌して溶解させ、続いてアミンオイル25°Cにおける粘度約1000mm2/s[IaIbIIIII=230に相当]、官能性ラジカル-CH23NHCH2NH2[R2に相当]、アミン価0.6mmol/g、90molSiMe3末端基、10molSiMe2OH末端基[II/III=9.0に相当]76.3gと25°Cで混合し、透明な無色溶液、粘度約3000mPa.sを得た。この混合物は、3箇月の期間安定している。2.安定したオイル混合物の調製MQシリコーン樹脂{[Me3SiO1/2]0.373[SiO2]0.627}40、Mn=2700g/mol、樹脂はOH0.2及びOEt3.1を含む[R10に相当]13.2gを、エチレングリコールモノヘキシルエーテルSigma-AldrichChemieGmbHから入手可能10.5gに攪拌して溶解させ、続いてアミンオイル25°Cにおける粘度約500mm2/s[IaIbIIIII=170に相当]、官能性ラジカル-CH23NHCH2NH2[R2に相当]、アミン価0.6mmol/g、68molSiMe3末端基、25molSiMe2OH末端基、7molSiMe2OMe末端基[II/III=2.1に相当]76.3gと25°Cで混合し、透明な無色溶液、粘度約3000mPa.sを得た。この混合物は、3箇月の期間安定している。3.安定したオイル混合物の調製MQシリコーン樹脂{[Me3SiO1/2]0.373[SiO2]0.627}40、Mn=2700g/mol、樹脂はOH0.2及びOEt3.1を含む[R10に相当]13.2gを、エチレングリコールモノヘキシルエーテルSigma-AldrichChemieGmbHから入手可能10.5gに攪拌して溶解させ、続いてアミンオイル25°Cにおける粘度約950mm2/s[IaIbIIIII=220に相当]、官能性ラジカル-CH23NHCH2NH2[R2に相当]、アミン価0.6mmol/g、92molSiMe3末端基、7molSiMe2OH末端基、1molSiMe2OMe末端基[II/III=11.5に相当]76.3gと25°Cで混合し、透明な無色溶液、粘度約3000mPa.sを得た。この混合物は、3箇月の期間安定している。4.安定したオイル混合物の調製MQシリコーン樹脂{[Me3SiO1/2]0.373[SiO2]0.627}40、Mn=2700g/mol、樹脂はOH0.2及びOEt3.1を含む[R10に相当]13.2gを、エチレングリコールモノヘキシルエーテルSigma-AldrichChemieGmbHから入手可能10.5gに攪拌して溶解させ、続いてアミンオイル25°Cにおける粘度約2500mm2/s[IaIbIIIII=315に相当]、官能性ラジカル-CH23NHCH2NH2[R2に相当]、アミン価0.8mmol/g、72molSiMe3末端基、26molSiMe2OH末端基、2molSiMe2OMe末端基[II/III=2.6に相当]76.3gと25°Cで混合し、透明な無色溶液、粘度約3000mPa.sを得た。この混合物は、3箇月の期間安定している。5.安定したオイル混合物の調製MQシリコーン樹脂{[Me3SiO1/2]0.373[SiO2]0.627}40、Mn=2700g/mol、樹脂はOH0.2及びOEt3.1を含む[R10に相当]3.5gを、アミンオイル25°Cにおける粘度約225mm2/s[IaIbIIIII=105に相当]、官能性ラジカル-CH23NHCH2NH2[R2に相当]、アミン価2.6mmol/g、94molSiMe3末端基、5molSiMe2OH末端基、1molSiMe2OMe末端基[II/III=15.7に相当]20.2gと30分間混合する。6.安定したオイル混合物の調製DTシリコーン樹脂{[Me2SiO]0.03[MeSiO3/2]0.97}33、Mn=2300g/mol、樹脂はOH0.4及びOEt4.4を含む[R10に相当]、ShellsolT中255.9gを、エチレングリコールモノヘキシルエーテルSigma-AldrichChemieGmbHから入手可能3.6gに攪拌して溶解させ、続いてアミンオイル25°Cにおける粘度約1000mm2/s[IaIbIIIII=230に相当]、官能性ラジカル-CH23NHCH2NH2[R2に相当]、アミン価0.6mmol/g、90molSiMe3末端基、10molSiMe2OH末端基[II/III=9.0に相当]14.2gと25°Cで混合し、透明な無色溶液、粘度約3000mPa.sを得た。この混合物は、3箇月の期間安定している。7.不安定なオイル混合物の調製MQシリコーン樹脂{[Me3SiO1/2]0.373[SiO2]0.627}40、Mn=2700g/mol、樹脂はOH0.2及びOEt3.1を含む[R10に相当]13.2gを、エチレングリコールモノヘキシルエーテルSigma-AldrichChemieGmbHから入手可能10.5gに攪拌して溶解させ、続いてアミンオイル25°Cにおける粘度約2800mm2/s[IaIbIIIII=325に相当]、官能性ラジカル-CH23NHCH2NH2[R2に相当]、アミン価0.6mmol/g、47molSiMe3末端基、45molSiMe2OH末端基、8molSiMe2OMe末端基[II/III=0.9に相当]76.3gと25°Cで混合し、透明な無色溶液、粘度約3000mPa.sを得た。この混合物は、3d後にゲルを形成し、エマルションの調製はこの3日間の間だけ可能である。8.不安定なオイル混合物の調製MQシリコーン樹脂{[Me3SiO1/2]0.373[SiO2]0.627}40、Mn=2700g/mol、樹脂はOH0.2及びOEt3.1を含む[R10に相当]13.2gを、エチレングリコールモノヘキシルエーテルSigma-AldrichChemieGmbHから入手可能10.5gに攪拌して溶解させ、続いてアミンオイル25°Cにおける粘度約2900mm2/s[IaIbIIIII=331に相当]、官能性ラジカル-CH23NHCH2NH2[R2に相当]、アミン価0.4mmol/g、47molSiMe3末端基、47molSiMe2OH末端基、6molSiMe2OMe末端基[II/III=0.9に相当]76.3gと25°Cで混合し、透明な無色溶液、粘度約3000mPa.sを得た。この混合物は、3d後にゲルを形成し、エマルションの調製はこの3日間の間だけ可能である。エマルションの製造オイル混合物1~6の乳化に関する一般的な処方脱イオン水8.0g、ジエチレングリコールモノブチルエーテルSigma-AldrichChemieGmbHから入手可能12.0g、ジエチレングリコールモノヘキシルエーテルSigma-AldrichChemieGmbHから入手可能1.5g及び酢酸100アミノアルキル含有ポリオルガノシロキサンのアミン基と等モル、VWRInternationalから入手可能を最初に装填し、室温で混合し、次いで上記オイル混合物39.0gを室温で加え、続いて脱イオン水46.5gを攪拌しながらさらに加え、ほとんど透明で、無色のエマルションが得られる。オイル混合物5及び6は、その調製直後に乳化した。ポリビニルアルコールの存在下におけるオイル混合物1及び2の乳化に関する一般的な処方:ポリビニルアルコールCelvol523SekisuiSpecialtyChemicalsAmericaから入手可能水中10、17g、ポリビニルアルコールM05/140M、水中20、WackerChemieAGから入手可能23g、及びジエチレングリコールモノヘキシルエーテルSigma-AldrichChemieGmbHから入手可能4.0gを最初に装填し、室温で混合し、次いで上記オイル混合物39.0gを室温で加え、続いて脱イオン水29.0gを攪拌しながらさらに加え、不透明で、無色のエマルションが得られる。エマルションの50°Cにおける貯蔵試験エマルションを閉鎖容器中、50°Cで3箇月貯蔵した。試料は、毎日目視で、均質性に関して評価した。エマルションの崩壊は、様々な段階で起こる。段階1エマルションが曇るが、振とうにより透明になる。段階2エマルションが曇り、振とうによっては最早戻らない。段階3エマルションはゲル型の成分を示す。"